(57)【要約】  本発明は支持部を有する支持包帯を製造するための材料に関する。上記支持部は、硬化可能なプラスチック材料を被覆および／又は含浸されており、平行に走っている２組のよこ糸の間で交差するたて糸を有する紗織りによって少なくとも部分的に形成されている。上記紗織りは、交差する２組のたて糸の間に位置し、いかなる他のたて糸とも交差しない少なくとも１本の付加的なたて糸を有している。
2008522682.tif 000002
【特許請求の範囲】
【請求項１】
硬化可能な合成材料を被覆および／又は含浸されて、少なくとも部分的に紗織りの形態であって、平行なよこ糸（２２、２４）とよこ糸（２２、２４）の間で交差する２本のたて糸（１２、１４）を有するキャリヤを備えた支持包帯を製造するための材料であって、  紗織りは、交差するたて糸（１２、１４）の組（１０）と組（１０）の間に位置して他のたて糸と交差しない少なくとも１本の付加的なたて糸（３０）を有することを特徴とする材料。
【請求項２】
少なくとも１本の付加的なたて糸（３０）は、このたて糸（３０）の第一セグメントから離れてよこ糸（２２、２４）の側面と側面をつなぐ少なくとも一つの第二セグメントを有し、第一セグメントと第二セグメントの切り替えは、
交差するたて糸（１２、１４）の少なくとも１組（１０）のたて糸（１２、１４）が交差する箇所と交差する箇所の間に位置する平行なよこ糸（２２、２４）の間において好ましく起こることを特徴とする請求項１記載の材料。
【請求項３】
交差するたて糸（１２、１４）の組（１０）を介して相対する側に位置する２本の付加的なたて糸（３０）の中の一方のたて糸（３０）は、もう一方の他のたて糸（３０）から離れて、よこ糸（２２、２４）の側面と側面をつなぐ領域に位置していることを特徴とする請求項１または２記載の材料。
【請求項４】
少なくとも１本の付加的なたて糸（３０）には、特殊な織加工が施されていることを特徴とする請求項１ないし３のいずれか１項に記載の材料。
【請求項５】
交差するたて糸（１２、１４）の組（１０）の少なくとも１本のたて糸（１２、１４）および／又は少なくとも１本の付加的なたて糸（３０）および／又は少なくとも１本のよこ糸（２２、２４）は伸張可能であって、好ましくは弾性的に伸張可能であって、
特に少なくとも一部は弾性的に伸張可能な材料であって、例えば、ポリウレタンであることを特徴とする請求項１ないし４のいずれか１項に記載の材料。
【請求項６】
少なくとも一部が弾性材料で製造されたたて糸（１４）は、弾性ヤーンのフィラメントコア、例えば、ポリウレタンヤーンのフィラメントコアを有し、好ましくはポリエステルヤーンのような別のヤーンを２回巻き付けられていることを特徴とする請求項５記載の材料。
【請求項７】
２組の平行なよこ糸（２２、２４）の間で交差する２本のたて糸（１２、１４）を有し、少なくとも一部が紗織りで製造された、硬化可能な合成材料を被覆および／又は含浸されたキャリヤを備え、
紗織りは、高強度ヤーン、特にポリエステルヤーンを備えた少なくとも１本のよこ糸ヤーンを有することを特徴とする支持包帯を製造するための材料、特に、請求項１ないし６のいずれか１項に記載の材料。
【請求項８】
織物は、熱収縮可能なたて糸および／又はよこ糸を有することを特徴とする請求項１ないし７のいずれか１項に記載の材料。
【請求項９】
織物は、弾性材料で製造されたたて糸および／又はよこ糸を有することを特徴とする請求項１ないし８のいずれか１項に記載の材料。
【請求項１０】
材料は、織物のたて糸（１２、１４、３０）の方向において、少なくとも２０％の伸び率、好ましくは少なくとも３０％の伸び率、最も好ましくは約６５％から９５％の伸び率を示すことを特徴とする請求項１ないし９のいずれか１項に記載の材料。
【請求項１１】
材料は、非伸張状態の織物のたて糸（１２、１４、３０）の方向において、少なくとも１０Ｎ／ｃｍの引張り強さ、好ましくは少なくとも２０Ｎ／ｃｍの引張り強さ、最も好ましくは約３０Ｎ／ｃｍから６０Ｎ／ｃｍの引張り強さを示すことを特徴とする請求項１ないし１０のいずれか１項に記載の材料。
【請求項１２】
材料は、合成材料の硬化前の織物のよこ糸（２２、２４）の方向において、少なくとも３０％の伸び率、好ましくは少なくとも４０％の伸び率、最も好ましくは約５０％から１００％の伸び率を示すことを特徴とする請求項１ないし１１のいずれか１項に記載の材料。
【請求項１３】
材料は、非伸張状態の織物のよこ糸（２２、２４）の方向において、少なくとも１０Ｎ／ｃｍの引張り強さ、好ましくは少なくとも２０Ｎ／ｃｍの引張り強さ、最も好ましくは約３０Ｎ／ｃｍから５０Ｎ／ｃｍの引張り強さを示すことを特徴とする請求項１ないし１２のいずれか１項に記載の材料。
【請求項１４】
織物は、非伸張状態において、約５０ｇ／ｃｍ2から２５０ｇ／ｃｍ2，好ましくは約１００ｇ／ｃｍ2から２００ｇ／ｃｍ2の単位面積当たりの重量を示すことを特徴とする請求項１ないし１３のいずれか１項に記載の材料。
【請求項１５】
織物のたて糸および／又はよこ糸（１２、１４、２２、２４、３０）は、天然繊維であることを特徴とする請求項１ないし１４のいずれか１項に記載の材料。
【請求項１６】
織物のたて糸および／又はよこ糸（１２、１４、２２、２４、３０）は、例えば、ポリアミド繊維、ポリエステル繊維、ポリプロピレン繊維、または類似の繊維のような合成繊維であることを特徴とする請求項１ないし１５のいずれか１項に記載の材料。
【請求項１７】
たて糸および／又はよこ糸（１２、１４、２２、２４、３０）は、伸びを確保するために、少なくとも部分的に特殊な織加工が施されていることを特徴とする請求項４ないし１１のいずれか１項に記載の材料。
【請求項１８】
少なくとも１組の交差するたて糸の場合において、交差するたて糸の一方（１２）はよこ糸（２２、２４）の下側を通り、
交差する縦糸のもう一方（１４）はよこ糸（２２、２４）の上側を通り、
よこ糸（２２、２４）の下側を通るたて糸（１２）は、交差ポイント（１６）において、よこ糸（２２、２４）の上側を通るたて糸（１４）の上に位置していることを特徴とする請求項１ないし１７のいずれか１項に記載の材料。
【請求項１９】
少なくとも２本のよこ糸（２２、２４）は、たて糸（１２、１４）の連続する交差ポイント（１６）の間および／又は少なくとも１本の付加的なたて糸の連続する切替点の間に位置することを特徴とする請求項１ないし１８のいずれか１項に記載の材料。
【請求項２０】
連続する交差ポイント（１６）の間および／又は連続する切替点の間に位置するよこ糸（２２、２４）の中の一方のよこ糸には特殊な織加工が施され、これらのよこ糸（２２、２４）の中のもう一方の他のよこ糸は高強度で好ましくは滑らかなヤーン、特にポリエステルヤーンで製造されていることを特徴とする請求項１９記載の材料。
【請求項２１】
よこ糸（２２、２４）は糸のセグメントの形態であって、少なくと２本のよこ糸は織物の端部に位置する接続セグメント上で互いに連結されていることを特徴とする請求項１ないし２０のいずれか１項に記載の材料。
【請求項２２】
２本のよこ糸を連結する少なくとも１つの接続セグメントは、少なくとも１本、好ましくは少なくとも２本の先行するよこ糸に巻き付けられることを特徴とする請求項１ないし２１のいずれか１項に記載の材料。
【請求項２３】
織物は、非伸張状態において、織物の長さおよび／又は幅の１０ｃｍ当たりについて、約４０から８０のたて糸、好ましくは６６のたて糸および／又は約８０から１５０のよこ糸、好ましくは１３２のよこ糸を有することを特徴とする請求項１ないし２２のいずれか１項に記載の材料。
【請求項２４】
合成材料は、溶剤、特に水で硬化可能であることを特徴とする請求項１ないし２３のいずれか１項に記載の材料。
【請求項２５】
合成材料が湿潤硬化ポリウレタンプリポリマーであることを特徴とする請求項２４記載の記載の材料。
【請求項２６】
合成材料は材料の全重量に対して約３０重量％から７０重量％であることを特徴とする請求項１ないし２５のいずれか１項に記載の記載の材料。
【請求項２７】
請求項１ないし２６のいずれか１項に記載の材料のためのキャリヤ。
【請求項２８】
請求項２７記載のキャリヤは硬化可能な合成材料を被覆および／又は含浸されていることを特徴とする請求項１ないし２６のいずれか１項に記載の材料を製造するためのプロセス。
【発明の詳細な説明】
【技術分野】
【０００１】
本発明は、硬化可能な合成材料を被覆および／又は含浸されて、２組の平行なよこ糸の間で互いに交差する２本のたて糸を備えた、少なくとも部分的に紗織りの形態である織物のキャリヤを有する支持包帯を製造するために使用される材料に関する。
【背景技術】
【０００２】
硬化可能な合成材料を被覆および／又は含浸された織物のキャリヤを有する材料は、絆創膏に代わるものとして使用されているが、その大きな重量のために着用に不便である。これらの代替え材料は、重量を相当軽減されて同じ程度の硬さまたは剛性を備えるとともに、十分な呼吸が保証されている適当な合成材料およびキャリヤを選択することによって、硬い合成材料の包帯の形態のものを製造するために使用することができる。さらに、そのような材料は、適当な特性の硬化可能な合成材料が使用されるならば、硬化したときでさえ、僅かに柔軟性を維持した包帯を製造するためにも使用することができる。
【０００３】
一般的な合成材料の硬い包帯は線形材料の形態をしており、包帯を着用する前、着用している間、および／又は着用後、適当な処置をして合成材料を硬化させて、支持包帯を形成するために支持を必要とする体の当該部分に巻き付けられる。合成材料によるが、硬化は、紫外線処理、熱、または溶剤の助けを借りて行われる。溶剤として冷水を使用して硬化させると、特に有用であることが分かった。というのは、合成材料を暖めることによって起こされる皮膚の炎症のような皮膚への刺激を避けることができるからである。
【０００４】
問題となっている体の当該部位に一般的な材料をフィットさせるために、固定されている包帯の着用中に合成材料が硬化するときにキャリヤを体型に合わせられるように、長さ方向または幅方向に伸張可能な織物のキャリヤを使用することができる。一般的な合成材料の硬い包帯の場合において、好ましい可撓性を保持するために、編んだ材料の編目構造から横方向、すなわち、キャリヤの充填方向に可撓性を保持する、編んだガラス繊維のキャリヤが使用されている。線形の包帯材料の長手方向、すなわち、キャリヤのたて糸方向における柔軟性はガラス繊維の剛性に寄与し、キャリヤの個々の網目はたて糸方向に柔軟性を残している。
【０００５】
上記のような織物のキャリヤを使用して製造された材料は、例えば、米国特許明細書（ＵＳ−ＰＳ−３，７８７，２７２）に記載されている。
【０００６】
しかしながら、そのような支持包帯が切断されるとき、ガラス繊維のほこりが生成して健康に有害な影響を与えることが考えられる点において、これらの材料の使用は問題である。
【０００７】
このような問題点に鑑みて、例えば、ポリエステルヤーンおよびポリアミドヤーンのような他の合成繊維から織物のキャリヤを製造することがすでに提案されている。しかしながら、これらのヤーンの剛性はガラス繊維よりも相当小さいので、そのようなヤーンを使用した支持包帯製造用の材料は横方向、すなわち織物のキャリヤの充填方向に十分な伸びを示す一方、縦方向またはたて糸方向における伸びは非常に小さい。そのような理由で、そのようなキャリヤを使用して製造された材料は体型に合わせるのが困難である。このような問題を解決するために、たて糸が熱収縮可能な材料で製造された支持包帯製造用の材料のための織物のキャリヤが欧州特許明細書（ＥＰ０３５６４４６Ｂ１）に提案されている。この刊行物に記載されたキャリヤは、マルチプルフィラメントヤーンで織られて、それから熱処理が施される。その熱処理によってキャリヤの縦方向に走っているたて糸が縮み、その結果、たて糸およびキャリヤ全体として、たて糸の伸び、従って縦方向におけるキャリヤ全体の伸びを可能にするような構造の変化が起こる。
【０００８】
そのようなキャリヤを使用することによって包帯材料を体型に合わせることはできるけれども、これらのキャリヤの製造には問題がある。
【０００９】
従来技術の有するこのような問題点に鑑みて、上記のような支持包帯キャリヤを導入することがドイツ特許明細書（ＤＥ２００１１８２４）に提案されている。網目構造に比べて製造が簡単である紗織りを使用することによって、上記のような製造上の問題を解決することができ、同時にキャリヤ材料の形態安定性を達成することができる。そのプロセスは、交差するたて糸の中の一方のたて糸がよこ糸の下側を通り、交差するたて糸の中のもう一方の他のたて糸がよこ糸の上側を通り、よこ糸の下側を通るたて糸は、交差ポイントにおいて、よこ糸の上側を通るたて糸の上に位置しているという結果として、紗織りの形態であるキャリヤを伴った公知の材料の製造は簡単である。
【００１０】
そのような材料は容易に製造することができ、形態安定性は保証され、それによって体型に合わせて伸びることもできるけれども、長期間に渡ってこれらの材料の安定性を保つには問題があることが示された。
【発明の開示】
【発明が解決しようとする課題】
【００１１】
本発明は従来の技術の有するこのような問題点に鑑みてなされたものであって、本発明の目的は、長期間使用しても安定性を維持することができる有用な材料を提供することにある。
【課題を解決するための手段】
【００１２】
本発明によれば、公知の材料に工夫を施すことによってその目的が達成されたのであって、紗織りが、２組の交差するたて糸の間に位置し、他のいかなるたて糸とも交差しない少なくとも１本の付加的なたて糸を有することを特徴としている。
【発明を実施するための最良の形態】
【００１３】
本発明は、紗織りの交差するたて糸の効果でよこ糸が良好に固定されることによって、一般的な織物に比較して特に形態の良好な安定性が達成されるけれども、一般的な紗織りの個々のたて糸はいつもよこ糸の一方の側の上のみを通っているため、厚さ方向、すなわち、たて糸とよこ糸によって特定される表面に垂直な方向の材料の構造上の欠陥は不満足であるという事実の認識に基づいている。これは、キャリヤに取り付けられる合成材料の粘着性が不充分であるということにつながる。さらに、個々のたて糸が材料の端部でするりと抜けてしまうこともある。これらの結果、一般的な材料の長期間の安定性に関して上記のような問題があることが認められた。
【００１４】
付加的なたて糸を使用することによる本発明によって工夫された材料は、これらの作用をうち消すのである。そして、その厚さ方向における材料の構造上の無欠陥を生み出す一方、材料のよこ糸のみならず、たて糸も良好に固定することを保証しうるのである。
【００１５】
製造の技術上の面に関して、少なくとも１本の付加的なたて糸がたて糸の第一セグメントから離れているよこ糸の一方の側面を通る少なくとも１つの第二セグメントを画定すれば、それによって、少なくとも１組の交差するたて糸が互いに交差する箇所と交差する箇所の間であって平行なよこ糸の間において第一セグメントから第二セグメントへの切り替えが起こることが好ましく、特に好都合であることが分かった。交差する１組のたて糸を介して相対する側に位置する２本の付加的なたて糸の中で、１本の付加的なたて糸が他の付加的なたて糸から離れているよこ糸の側面と側面をつなぐ領域に位置しているならば、材料の厚さ方向における構造上の無欠陥性をさらに向上させることができる。材料の端部におけるすり切れの原因となる、材料の端部における個々のたて糸のすり抜けを防止するために、少なくとも１本の付加的なたて糸および／又は少なくとも１本のよこ糸に特殊な織加工が施されていれば、特に好都合であることが分かった。
【００１６】
公知の材料の上記のような事項から分かるように、本発明の材料の場合、１組の交差するたて糸の中の少なくとも１本のたて糸および／又は少なくとも１本の付加的なたて糸および／又は少なくとも１本のよこ糸が伸張可能であることが好ましく、弾性的に伸張可能であることが好ましい。例えば、ポリウレタンのような弾性的に伸張可能な材料から成るならば、特に好都合である。少なくとも部分的に弾性材料から成るたて糸は、例えば、ポリウレタンヤーンのような弾性ヤーンのコアフィラメントを有することができ、別のヤーン、例えば、ポリエステルヤーンによって２回巻き付けられるのが好ましい。
【００１７】
上記のような一般的な材料を使用することに伴って、引張り荷重による収縮および／又は出っ張り状のしわの形成がときどき観察される。足の下部用の硬い包帯の場合、そのような出っ張り状のしわは、足首の回りにリング状に発達し、キャリヤ材料のたて糸方向に平行に走る。
【００１８】
本発明の別の形態によれば、紗織りの形態であるキャリヤを有する材料のための紗織りの少なくとも１本のよこ糸は、少なくとも幾らかのセグメントにおいて、高強度のヤーン、例えば、ポリエステルヤーンから成るものがこれらの問題に関して提案されている。
【００１９】
この問題に対する解決手段は、そのような収縮および出っ張り状のしわの形成はキャリヤで使用される一般的な材料の横方向の安定性が不充分であることによって起こされるという知見に基づいている。この不充分さは、高強度のよこ糸を使用する本発明によって改善される。というのは、例えば、ポリエステルヤーンのような高強度のよこ糸は、キャリヤ材料の横方向の剛性を増加するからである。
【００２０】
好ましい伸張性を保持するために、熱収縮可能なたて糸および／又はよこ糸が使用され、織りプロセス前または織りプロセス後に、上記たて糸および／又はよこ糸が可撓性構造を維持するために熱処理に供される。それに代えて、またはそれに加えて、本発明の材料の織物は、ヤーンの構造からではなく、材料自身の特性から伸張性を引き出すことができる弾性材料からなるたて糸又はよこ糸を有することができる。
【００２１】
もし材料が織物のたて糸方向に、合成材料の硬化の前に、少なくとも２０％の伸び、好ましくは少なくとも３０％の伸び、特に好ましくは６０％から９５％の伸びを示し、それによって織物のたて糸方向の材料が、非伸張状態において、少なくとも１０Ｎ／ｃｍの引張り強さ、好ましくは少なくとも２０Ｎ／ｃｍの引張り強さ、特に好ましくは３０Ｎ／ｃｍから６０Ｎ／ｃｍの引張り強さを示すならば、体型に合わせることができる一方、材料の十分な安定性に関して、特に好都合であることが分かった。
【００２２】
同じ有利な点（体型に合わせることができることと材料の安定性）から、合成材料の硬化の前に、もし、材料が織物のよこ糸方向に、少なくとも３０％の伸び、好ましくは少なくとも４０％の伸び、特に好ましくは約５０％から１００％の伸びを示し、それによって織物のよこ糸方向の材料の引張り強さが、非伸張状態において、１０Ｎ／ｃｍに達し、好ましくは少なくとも２０Ｎ／ｃｍに達し、特に好ましくは３０Ｎ／ｃｍから５０Ｎ／ｃｍに達するならば、好都合であることが分かった。
【００２３】
もし、織物が非伸張状態において、約５０ｇ／ｍ2から２５０ｇ／ｍ2、好ましくは約１００ｇ／ｍ2から２００ｇ／ｍ2の単位面積当たりの重量を有するならば、十分に高い安定性が保証される一方、本発明の材料の軽量化を達成することができる。
【００２４】
本発明の材料の織物のよこ糸および／又はたて糸は、例えば、天然繊維とすることができる。しかし、織物のよこ糸および／又はたて糸が、天然繊維に付加して、又は天然繊維に代えて、例えば、ポリアミド繊維、ポリエステル繊維、ポリプロピレン繊維または類似の繊維のような合成繊維であるならば、そのような合成繊維は、伸び、引張り強さ及び他の機械的特性について特に良好な数値を示すので、良好な特性を得ることができる。さらに、よこ糸および／又はたて糸は、伸びを確保するために少なくとも部分的に特殊な織加工を施すことができる。この織加工は、繊維の熱処理または溶剤による繊維の処理によって行うことができる。
【００２５】
ドイツ特許明細書（ＤＥ２００１１８２４）による公知の材料についての場合のように、本発明による材料の紗織りは、少なくとも１組の交差するたて糸の中の一方のたて糸がよこ糸の下側を通り、交差するたて糸の中のもう一方の他のたて糸がよこ糸の上側を通り、よこ糸の下側を通るたて糸は、交差ポイントにおいて、よこ糸の上側を通るたて糸の上に位置するならば、特に高度の安定性を保証する一方、特に簡単に製造することができる。さらに、少なくとも２本のよこ糸が、たて糸の連続する交差ポイントおよび／又は少なくとも１本の付加的なたて糸の連続する切り替えポイントの間に位置するならば、紗織りの形態であるキャリヤの特に高度な安定性を得ることができる。これに関連して、連続する交差および／又は連続する交差路に位置する少なくとも１本のよこ糸に特殊な織加工が施され、もう一方の別のよこ糸が高強度で、好ましくは滑らかなヤーンで特にポリエステルヤーンで形成されていれば、構造上の無欠陥を保証する一方、横方向の剛性を増加させることに関して、特に好都合であることが分かった。高強度のヤーンを使用すれば、横方向の剛性を確保することができ、一方、特殊な織加工が施されたよこ糸を使用すれば、構造上の無欠陥を改善することができる。
【００２６】
たて糸に対して真っ直ぐ垂直に通っている各糸は、よこ糸と呼ばれる。本発明による材料のキャリヤ織物の特に良好な安定性を得るために、個々のよこ糸が糸のセグメントの形態であり、少なくとも２本のよこ糸が織物の端部に位置する接続セグメント上において連結され、それによって、この接続セグメントがよこ糸を形成する糸のセグメントの一部であるならば、好都合であることが分かった。少なくとも１本のよこ糸、好ましくは少なくとも２本のよこ糸の回りのたて糸と２本のよこ糸を接続する少なくとも１つの接続セグメントがよこ糸に先行し、接続された繊維のセグメントの織物の端部を形成するならば、織物の端部における裂け傷や他の種類の損傷を避けることができる。
【００２７】
本発明による材料の安定性と伸びをできり限り高めるとともにできる限りの軽量化を実現することに関して、もし、上記紗織りが使用されるならば、織物の長さおよび／又は幅の１０ｃｍ当たりについて、非伸張状態において織物が約４０から８０のたて糸、好ましくは約６６のたて糸を有し、すなわち、たて糸方向に約２０から４０の二重糸、好ましくは約３３の二重糸を有し、および／又は約８０から１５０のよこ糸、好ましくは約１３２のよこ糸を有し、すなわち、４０から７５の二重よこ糸、好ましくは約６６の二重よこ糸を有するならば、好都合であることが分かった。
【００２８】
上記のように、硬化可能な合成材料は、熱硬化合成材料または紫外線硬化合成材料を含むことができる。確かに、本発明による材料の製造は、溶剤、特に冷水によって硬化可能な合成材料を使用することが好ましい。最大限の皮膚との適合性を得るとともに、同時に好ましい機械的特性を確保するために、湿潤硬化ポリウレタンプリポリマーを含む合成材料を使用することが特に好都合であることが分かった。この種の合成材料は、欧州特許明細書（ＥＰ００９３７８０Ｂ１）に記載されている。硬化可能な合成材料に関して上記刊行物に開示された内容は、本願中に直接引用されている。本発明による合成材料は、本発明による材料の全重量に対して約３０重量％から７０重量％が適切である。
【００２９】
本発明による材料の上述の記載を要約すると、本発明の材料を製造するために使用されるキャリヤは、他のたて糸と交差しない付加的なたて糸を備えた紗織りの形態で実現されたキャリヤを有する織り構造を示すことに本質的な特徴がある。そのようなキャリヤに助けられて、好ましい伸びを材料全体に付与するために、キャリヤに硬化可能な合成材料を被覆および／又は含浸して、合成材料を被覆および／又は含浸する前またはその後において、そのキャリヤに熱処理を施す本発明のプロセスによって、本発明による材料を製造することができる。
【実施例】
【００３０】
以下に、図面を参照しながら本発明を説明する。その読者は、説明の中には表れていない本発明に関するすべての本質的な特徴について図面によってはっきりと確認することができる。唯一の図は、本発明による材料の製造に使用される本発明によるキャリヤの一実施形態の概略図である。
【００３１】
図は、交差するたて糸（１２および１４）からなるたて糸の４組（１０）、よこ糸の４組（２０）および３本の付加的なたて糸（３０）を有する紗織りの形態である支持包帯を製造するための材料の本発明によるキャリヤの１セクションを示す。各たて糸の組（１０）は、各よこ糸の組（２０）の下側を通るたて糸（１２）と各よこ糸の組（２０）の上側を通るたて糸（１４）を有している。よこ糸の組（２０）の下側を通るたて糸（１２）は、たて糸の組（１０）の交差ポイント（１６）において、よこ糸の組（２０）の上側を通るたて糸（１４）と交差している。これらの交差ポイント（１６）において、よこ糸の組（２０）の下側を通るたて糸（１２）は、よこ糸の組（２０）の上側を通るたて糸（１４）の上に位置している。たて糸の組（１０）の２つの連続する各交差ポイント（１６）の間には、１組のよこ糸（２０）が位置し、各たて糸の組（１０）の個々の交差ポイントは、よこ糸の組（２０）に対して平行に走っている直線上にほぼ位置している。図に示すような紗織りの構造を使用することによって、よこ糸の組（２０）の各々がしっかりと固定され、例えば、ポリウレタンプリポリマーのような硬化可能な合成材料を使用して被覆する間または含浸する間における個々の糸の寄れを防止することができる。
【００３２】
各よこ糸の組（２０）は、高強度のポリエステルヤーンの滑らかなよこ糸（２２）と、ポリエステルヤーンで製造された特殊な織加工を施されたよこ糸（２４）を含んでいる。
【００３３】
いかなる他のたて糸とも交差しない付加的なたて糸（３０）がたて糸の組（１０）と（１０）の間に位置している。これらの付加的なたて糸のあるセグメントはよこ糸の上側を通り、付加的なたて糸の別のセグメントはよこ糸の下側を通っている。よこ糸の上側を通るセグメントとよこ糸の下側を通るセグメントの間の切り替えは、たて糸の組（１０）のたて糸（１２）とたて糸（１４）が互いに交差する箇所の間にあるよこ糸とよこ糸の間において起こる。図は、交差するたて糸（１２および１４）の各組を介して相対する側に位置する２本の付加的なたて糸（３０）において、一方の付加的なたて糸（３０）は他方の付加的なたて糸（３０）から離れているよこ糸（２２および２４）の側面と側面をつなぐ領域に位置していることを示している。
【００３４】
本発明は図に示された紗織りの使用に限定されるものではない。実際、天然繊維、ポリアミド繊維、ポリプロピレン繊維および他の類似の繊維からなるヤーンは本発明によるキャリヤの製造のために使用することができる。ポリアミド繊維を使用して製造されたキャリヤの伸びは、準備状態、すなわち、合成材料で処理されて非伸張状態にあるとき、たて糸方向において８０％から９０％に達する。これは、非伸張織物は、たて糸方向に１００％から１８０ないし１９０％伸びることができることを意味する。よこ糸方向におけるポリアミド繊維で製造されたキャリヤの伸びは、処理（非伸張）状態において１２０％から１３０％に達する。これは、この織物がよこ糸方向に１００％から２２０ないし２３０％伸びることができることを意味する。伸張状態において、単位面積当たりの被覆重量は、５０ｇ／ｍ2から５５ｇ／ｍ2に達する。ポリアミド繊維がたて糸およびよこ糸の製造に使用されるとき、たて糸の大きさは、４０から６０テックスのもの、好ましくは約４６．８テックスのものを使用することができ、同様に、よこ糸の大きさは、２０から４０テックスのもの、好ましくは約３１．２テックスのものを使用することができる。
【００３５】
さらに、新規な合成材料も本発明において使用することができ、特に、ポリアミドとともに湿潤硬化ポリウレタンプリポリマーの合成材料が本発明の使用に適している。
【図面の簡単な説明】
【００３６】
【図１】本発明による材料の製造に使用される本発明によるキャリヤの一実施形態の概略図である。
【符号の説明】
【００３７】
１０  たて糸の組
１２  たて糸
１４  たて糸
１６  交差ポイント
２０  よこ糸の組
２２  よこ糸
２４  よこ糸
３０  付加的なたて糸
【図１】
2008522682.tif 000003
【国際調査報告】
2008522682.tif 000004
2008522682.tif 000005
2008522682.tif 000006
2008522682.tif 000007
2008522682.tif 000008
2008522682.tif 000009
2008522682.tif 000010